ОГРАЖДАЮЩАЯ КОНСТРУКЦИЯ ИЗ ПОЛИМЕРЦЕМЕНТНО-СТРУЖЕЧНОЙ ПЛИТЫ (ПРОМЕКС)

Полезная модель относится к области строительной техники и технологии и может быть использована, преимущественно, для изготовления наружных стен разноэтажных зданий и сооружений различного назначения, в том числе в ограждающих конструкциях монолитных зданий и сооружений. Строительство зданий объединяет в себе такие операции строительного процесса как устройство монолитных стен здания с применением несъемной опалубки с одновременной отделкой фасада. Готовый фасад, выполняемый в соответствии с настоящим техническим решением, «растет» по мере «роста» сооружения
Известны различные конструкции строительных панелей RU №№24485, 41473, 2079612, 2102240, 2104252, 2336395, US №№4504533, 6579413, 6838163, 7976938, DE №2816769
Известна строительная плита, содержащая теплоизоляционный слой в виде экструзионной пенополистирольной плиты и цементосодержащий слой в виде защитного покрытия, поверхность экструзионного пенополистирольного слоя, контактирующая с защитным покрытием, имеет открытопористую структуру, а защитное покрытие выполнено полимерцементным, состоящим из смеси полимерминерального клеевого состава и цемента в соотношении их 1:1, и дополнительно армировано стекловолоконной щелочестойкой сеткой, образующей армирующий слой в покрытии (RU 117948).
Известна строительная плита фасадная утеплительная, содержащая теплоизолирующий слой полистирольный либо минераловатный, либо из другого теплоизолирующего материала с дополнительным декоративно-защитным слоем, с которым образует неразъемное соединение, и декоративно-защитный слой цементно-песчаный с добавлением пластификатора, ускорителя отвердения и пигментов. Дкоративно-защитный слой по периметру содержит фаску (RU 150355).
Известна строительная плита с защитно-декоративной отделкой, содержащая несущий бетонный и лицевой слои, причем лицевой слой включает декоративный слой, изготовленный из смеси полимерного связующего и каменной крошки, лицевой слой включает подложку, прикрепленную к несущему слою, и защитно-уплотняющий слой, расположенный между подложкой и декоративным слоем, при этом лицевой слой прикреплен к несущему слою панели крепежными элементами. Подложка выполнена из тканого или нетканого синтетического, например геотекстиля, или минерального, например стеклохолста, или растительного, например хлопчатобумажной ткани, или комбинированного материала. Защитно-уплотняющий слой изготовлен из смеси песка фракции 0,1-0,6 мм или каменной крошки и/или стеклянных гранул размером 0,1-1 мм с полимерным связующим. Полимерное связующее декоративного и защитно-уплотняющего слоя изготовлено из водной дисперсии акрилового полимера. Крепежные элементы выполнены из металлических пластин толщиной 0,4-0,8 мм. Лицевой слой прикреплен к несущему слою панели крепежными элементами, выполненными в виде решетки, имеющей П-образную форму и изготовленную из металлических прутков диаметром 0,7-1,2 мм с размером ячейки 5-15 мм, причем полки решетки отогнуты от стенки таким образом, что угол между ними и горизонтальной плоскостью составляет 95-135° (RU 2452827, прототип).
Недостатками известных панелей являются низкое качество теплозащиты, плохие экологические свойства, низкая пожаробезопасность.
Технической задачей полезной модели является создание эффективной ограждающей конструкции монолитных зданий и сооружений с появлением готового фасада по мере возведения стен.
Технический результат, обеспечивающий решение поставленной задачи состоит в том, что улучшено качество теплозащиты - убраны мостики холода и применен замок шип-паз, улучшены экологические свойства - применен экологически чистый материал пенополиизоцианурат, поскольку исключены фенолосодержащие компоненты, обеспечена пожарная безопасность, улучшена технологичность для осуществления простого и быстрого способа ее изготовления на строительной площадке, и для осуществления простого и быстрого способа возведения ограждающих конструкций монолитных зданий и сооружений.
Сущность полезной модели состоит в том, что ограждающие конструкции наружных стен «Промекс» содержат три полимерцементно-стружечные плиты, установленные параллельно друг другу с образованием внутренних объемов, первый из которых заполнен негорючим вспенивающимся теплоизолирующим материалом, а второй - выполнен в виде опалубки с возможностью заполнения бетонной смесью, причем полимерцементно-стружечная фасадная плита, расположенная с наружной стороны первого объема, заполненного утеплительным материалом, состоит из двух слоев и выполнена с гладкой наружной архитектурно-декоративной отделкой, устойчивой к воздействиям окружающей среды, а с внутренней стороны - пористой, при этом к двум другим полимерцементно-стружечным плитам, выполненным однослойными и пористыми с обеих сторон, закреплены скрепляющие элементы.
Предпочтительно, полимерцементно-стружечная плита, расположенная с наружной стороны первого объема, заполненного утеплительным материалом, состоит из верхнего и нижнего слоев, каждый из которых содержит (масс %): измельченный древесный заполнитель - 27,3-27,9%, крупный древесный наполнитель - 24,2-24,8%, цемент - 45,7-46,3%, жидкое стекло - 0,9-1,3%, сульфат алюминия - 0,5-0,7%, поливинилацетат 0,6-0,8%, при этом верхний слой выполнен с наружной архитектурно-декоративной отделкой и дополнительно содержит хлористый кальций 0,2-0,4%, а измельченный древесный заполнитель для верхнего слоя выполнен в виде стружки и опилок длинной не более 30 мм и шириной до 10 мм, а для нижнего слоя в виде стружки или щепы длиной до 60 мм, шириной до 20 мм и толщиной до 10 мм при этом две другие полимерцементно-стружечные плиты выполнены однослойными и содержат (масс %): измельченный древесный заполнитель: 27,3%-27,9%, который имеет вид стружки или щепы длиной до 60 мм, шириной до 20 мм и толщиной до 10 мм, крупный древесный наполнитель: 24,2%-24,8%, цемент - 45,7%-46,3%, жидкое стекло - 0,9%-1,3%, сульфат алюминия - 0,5%-0,7%, поливинилацетата 0,6-0,8%.
3
3
Предпочтительно, фасадная полимерцементно-стружечная плита, расположенная с наружной стороны первого объема, заполненного утеплительным материалом, выполнена с влажностью для верхнего слоя: 55-57%, для нижнего слоя 41-44%, и со средней плотностью 870 кг/м-920 кг/м.
3
3
Предпочтительно, полимерцементно-стружечные плиты, расположенные по обе стороны второго объема, выполнены с обеих сторон пористыми, влажностью 41-44%, и с плотностью 840 кг/м-880 кг/м.
Предпочтительно, древесный заполнитель и древесный наполнитель выполнены предварительно обработанными 1-2% раствором фтористого натрия.
Предпочтительно, первый объем, заполнен негорючим вспенивающимся утеплительным материалом в виде пенополиизоцианурата, а второй объем выполнен шириной 15-20 см, с возможностью заполнения строительной смесью в виде уплотненного бетона.
Предпочтительно, полимерцементно-стружечные плиты выполнены толщиной 15-25 мм, длиной и шириной 2000×750 мм.
На чертеже фиг. 1 изображена конструктивная схема панели, на фиг. 2 - поперечный разрез панели.
Конструкция наружной стены с применением не съемной опалубки «Промекс» содержит три полимерцементно-стружечные плиты 1, 2, 3, установленные параллельно друг другу с образованием внутренних объемов 4, 5, первый из которых заполнен негорючим вспененным теплоизолирующим материалом, а второй - выполнен в виде опалубки с возможностью заполнения бетонной смесью. Полимерцементно-стружечная фасадная плита 1 ПЦСП 1, расположенная с наружной стороны первого объема 4, заполненного утеплительным материалом, состоит из двух слоев и выполнена с гладкой наружной архитектурно-декоративной отделкой 6, устойчивой к воздействиям окружающей среды, а с внутренней стороны - пористой, при этом к двум другим полимерцементно-стружечным плитам 2, 3, ПЦСП 2 выполненным однослойными и пористыми с обеих сторон, закреплены скрепляющие элементы 7. Применяются скрепляющие элементы 7 как металлические так и пластиковые.
Полимерцементно-стружечная плита 1, расположенная с наружной стороны первого объема 4, заполненного утеплительным материалом, состоит из верхнего и нижнего слоев, каждый из которых содержит (масс %): измельченный древесный заполнитель - 27,3-27,9%, крупный древесный наполнитель - 24,2-24,8%, цемент - 45,7-46,3%, жидкое стекло - 0,9-1,3%, сульфат алюминия - 0,5-0,7%, поливинилацетат 0,6-0,8%, при этом верхний слой выполнен с наружной архитектурно-декоративной отделкой и дополнительно содержит хлористый кальций 0,2-0,4%, а измельченный древесный заполнитель для верхнего слоя выполнен в виде стружки и опилок длинной не более 30 мм и шириной до 10 мм, а для нижнего слоя в виде стружки или щепы длиной до 60 мм, шириной до 20 мм и толщиной до 10 мм, при этом две другие полимерцементно-стружечные плиты 2,3 выполнены однослойными и содержат (масс %): измельченный древесный заполнитель: 27,3%-27,9%, который имеет вид стружки или щепы длиной до 60 мм, шириной до 20 мм и толщиной до 10 мм, крупный древесный наполнитель: 24,2%-24,8%, цемент - 45,7%-46,3%, жидкое стекло - 0,9%-1,3%, сульфат алюминия - 0,5%-0,7%, поливинилацетата 0,6-0,8%.
3
3
Фасадная полимерцементно-стружечная плита 1, расположенная с наружной стороны первого объема, заполненного утеплительным материалом, выполнена с влажностью для верхнего слоя: 55-57%, для нижнего слоя 41-44%, и со средней плотностью 870 кг/м-920 кг/м.
3
3
Полимерцементно-стружечные плиты 2, 3, расположенные по обе стороны второго объема 5, выполнены с обеих сторон пористыми, влажностью 41-44%), и с плотностью 840 кг/м-880 кг/м.
Древесный заполнитель и древесный наполнитель выполнены предварительно обработанными 1-2% раствором фтористого натрия.
Первый объем 4, заполнен негорючим вспенивающимся утеплительным материалом в виде пенополиизоцианурата.
Второй объем 5 выполнен шириной 15-20 см, с возможностью заполнения строительной смесью в виде уплотненного бетона.
Полимерцементно-стружечные плиты 1, 2, 3 выполнены толщиной 15-25 мм, длиной и шириной 2000×750 мм.
Ограждающие конструкции наружных стен с применением не съемной опалубки «Промекс» изготавливаются следующим образом.
Первоначально изготавливаются плиты 1 (ПЦСП 1), и плиты 2, 3 (ПЦСП 1)
1. Полимерцементные плиты фасадные ПЦСП 1:
- толщина - 15 мм.
- имеет фактурную поверхность с чистовой окраской и является готовым элементом имитирующим кирпич, булыжник или рваный камень. - плита двухслойная готовится по рецептуре ниже: материал укладывается в 2 слоя: внизу крупный наполнитель, вверху мелкий. Смесь для изготовления плит ПЦСП 1 состоит из (масс %): измельченный древесный заполнитель: 27,3%-27,9%, крупный древесный наполнитель: 24,2%-24,8%, цемент - 45,7%-46,3%, жидкое стекло - 0,9%-1,3%, сульфат алюминия - 0,5%-0,7%, поливинилацетата 0,6-0,8%, хлористый кальций 0,2-0,4% (добавляется только в верхний слой из мелкого наполнителя). Измельченный древесный заполнитель имеет различный вид:
Для верхнего слоя вид стружки и опилок длинной не более 30 мм и шириной до 10 мм.
Для нижнего слоя вид стружки или щепы длиной до 60 мм, шириной до 20 мм и толщиной до 10 мм. Плита снаружи гладкая, с внутренней стороны пористая для получения большей адгезии с утеплителем.
3
3
- плита имеет плотность 870 кг/м-920 кг/м.
- перед приготовлением смеси крупный и мелкий заполнитель замачивается в отдельной емкости в 1-2% растворе Фтористого натрия NaF. Являясь сильным антисептиком, он имеет ярко выраженные свойства: глубоко проникает в дерево, имеет нейтральную реакцию, экологичен и при этом слабо выщелачивается.
- поливинилацетат (ПВА) придает дополнительную эластичность смеси отличные потребительские свойства готовому изделию.
- Хлористый кальций придает дополнительную подвижность смеси для верхнего слоя и позволяет добиться гладкого наружного слоя.
- Смеси при приготовлении тщательно перемешиваются и имеют различную влажность: для верхнего слоя: 55-57%, для нижнего слоя 41-44%.
- размеры плит 2000×750 мм.
2. Полимерцементные плиты ПЦСП 2:
- толщина - 20 мм.; 30 мм; 40 мм; 70 мм.
- плита однослойная готовится по рецептуре ниже:
- Смесь для изготовления плит ПЦСП 1 состоит из (масс %): измельченный древесный заполнитель: 27,3%-27,9%, крупный древесный наполнитель: 24,2%-24,8%, цемент - 45,7%-46,3%, жидкое стекло - 0,9%-1,3%, сульфат алюминия - 0,5%-0,7%, поливинилацетата 0,6-0,8%. Измельченный древесный заполнитель имеет вид стружки или щепы длиной до 60 мм, шириной до 20 мм и толщиной до 10 мм. Плита с наружной и внутренней сторон пористая для получения большей адгезии с утеплителем.
3
3
- плита имеет плотность 840 кг/м-880 кг/м.
- перед приготовлением смеси древесный заполнитель замачивается в отдельной емкости в 1-2% растворе Фтористого натрия NaF. Являясь сильным антисептиком, он имеет ярко выраженные свойства: глубоко проникает в дерево, имеет нейтральную реакцию, экологичен и при этом слабо выщелачивается.
- поливинилацетат (ПВА) придает дополнительную эластичность смеси отличные потребительские свойства готовому изделию.
- размеры плит 2000×750 мм.
- Смесь при приготовлении тщательно перемешиваются и имеют влажность 41-44%.
Плиты ПЦСП 1 и ПЦСП 2 готовятся на одной технологической линии в разные смены.
Приготовленные смеси загружаются в готовые металлические формы и проходят через пресс. Толщина готового изделия регулируется скоростью транспортера подачи. После заполнения форм их штабелируют таким образом, чтобы каждая верхняя форма равномерно уплотняла смесь в нижерасположенной форме, после чего осуществляют прессование штабеля и загрузку его в автоклав с рабочей температурой +150°С. Продолжительность процесса твердения в в автоклаве - 8 часов. После термообработки полимерцементные плиты транспортируют на участок вызревания, где они находятся в течение 5 суток при температуре не ниже +18°С. Затем готовые плиты транспортируют на участок дозревания, где они выдерживаются в течение 10 суток.
Форма может быть выполнена с размерами, обеспечивающими получение готового изделия с длиной 2000 мм, шириной 750 мм. Полимерцементная плита с указанными габаритными размерами предназначена для изготовления из нее несъемной опалубки при монолитном домостроении.
Плиты 1, 2, 3 устанавливают с необходимыми промежутками для образования объемов 4, 5.
Объем 4 между плитами 1, 2 вакуумным способом заливают негорючим вспенивающимся утеплительным материалом в виде пенополиизоцианурата. Пенополиизоцианурат (PIR) - модифицированный пенополиуретан. PIR получается в результате реакции полилола и изоцианурата при соотношении 1 к 2. К качествам пенополиизоцианурата можно отнести повышенную огнестойкость. Он не поддерживает горения, а также самостоятельно затухает при отсутствии источника пламени. Если сравнивать PIR с пенополиуретаном, то он более устойчив к воздействию вредных веществ и солнечного излучения. Пенополиизоцианурат имеет коэффициент теплопроводности 0,021 ВТм/К, что выгодно отличает его от таких традиционных теплоизоляторов, как минеральная вата или пенополистерол.
При затвердевании пенополиизоцианурат обеспечивает монолитное соединение плит 1, 2.
Устанавливаются скрепляющие элементы 7, фиксирующие положение плиты 3 относительно плит 1, 2 с образованием объема 5.
Панель привозят на строительный объект в составе сендвича, с защитной пленкой снаружи. После монтажа опалубки и заливки бетона в объем 5, остается только снять пленку навести «косметику» на швах панелей.
Строительство зданий с использованием предлагаемой конструкции наружных стен «Промекс» объединяет в себе такие моменты строительного процесса как устройство монолитных стен здания с одновременной отделкой фасада.
При этом улучшено качество теплозащиты, исключены мостики холода в объеме 4, улучшены экологические свойства, поскольку исключены фенолосодержащие компоненты, обеспечена пожарная безопасность, улучшена технологичность для осуществления простого и быстрого процесса ее изготовления и для осуществления простого и быстрого способа возведения монолитных стен и перегородок здания, обеспечены заданная прочность, скорость изготовления и возможность использования в качестве несъемной опалубки при монолитном домостроении.